СМЕСЬ ПОЛИМЕРОВ, ИМЕЮЩАЯ ПРЕДЕЛ ТЕКУЧЕСТИ, И ЕЕ ИСПОЛЬЗОВАНИЕ ДЛЯ ПОЛУЧЕНИЯ МЕТАЛЛОПОЛИМЕРНЫХ КОМПОЗИЦИОННЫХ МАТЕРИАЛОВ

1. Двухфазная полимерная смесь, содержащая:
(a) полиамид, имеющий температуру плавления не выше 210°С;
(b) модифицированный содержащий карбоксильные группы полиолефин, реологические свойства которого в расплавленном состоянии отличаются наличием предела текучести.
2. Смесь по п. 1, содержащая от 30 до 70 мас.% полиамида.
3. Смесь по п. 1 или 2, содержащая от 30 до 70 мас.% модифицированного полиолефина.
4. Смесь по п. 1, в которой модифицированный полиолефин представляет собой модифицированный полиэтилен.
5. Смесь по п. 4, в которой модифицированный полиолефин модифицирован ангидридом малеиновой кислоты.
6. Смесь по п. 4, в которой модифицированный полиолефин модифицирован соединением, содержащим карбоксильные группы, в количестве от 0,01 до 20 мас.% по отношению к конечной массе модифицированного полиолефина.
7. Смесь по п. 1, в которой полиамид представляет собой полиамид-11.
8. Смесь по п. 1, содержащая непрерывную фазу, состоящую в основном из полиамида, и дисперсную или вторую непрерывную фазу, состоящую в основном из полиолефина.
9. Смесь по п. 8, в которой дисперсная фаза находится в форме глобул, средний диаметр которых предпочтительно составляет меньше 500 нм.
10. Смесь по п. 1, дополнительно содержащая от 5 до 20 мас.% наполнителей.
11. Смесь по п. 1, имеющая предел текучести, составляющий по меньшей мере 50 Па.
12. Смесь по п. 1, в которой модифицированный полиолефин модифицирован ангидридом малеиновой кислоты.
13. Смесь по п. 12, содержащая от 30 до 70 мас.% указанного модифицированного полиолефина.
14. Смесь по п. 13, в которой указанный модифицированный полиолефин представляет собой модифицированный полиэтилен.
15. Смесь по п. 1, в которой модифицированный полиолефин модифицируют соединением, содержащим карбоксильные группы, в количестве от 0,01 до 20 мас.% по отношению к конечной массе модифицированного полиолефина.
16. Смесь по п. 15, содержащая от 30 до 70 мас.% указанного модифицированного полиолефина.
17. Смесь по п. 16, в которой указанный модифицированный полиолефин представляет собой модифицированный полиэтилен.
18. Смесь по п. 1, содержащая от 30 до 70 мас.% полиамида 11.
19. Смесь по п. 1, в которой модифицированный полиолефин является полиэтиленом, модифицированным ангидридом малеиновой кислоты, а полиамидом является полиамидом 11.
20. Смесь по п. 19, содержащая от 30 до 70 мас.% указанного полиамида 11 и от 30 до 70 мас.% указанного модифицированного полиэтилена.
21. Смесь по п. 19, содержащая непрерывную фазу, состоящую в основном из полиамида, и дисперсную или вторую непрерывную фазу, состоящую в основном из полиолефина.
22. Способ получения полимерной смеси по любому из предшествующих пунктов, включающий стадии, на которых:
(a) загружают соответствующее количество полиамида и соответствующее количество модифицированного полиолефина, содержащего карбоксильные группы;
(b) смешивают полиамид и модифицированный полиолефин при температуре, превышающей пик плавления полиамида.
23. Способ получения металлополимерного композиционного материала, включающий стадии, состоящие в том, что:
(i) подают первый металлический лист, нагретый при необходимости до температуры плавления полимерной смеси;
(ii) наносят полимерную смесь по любому из пп. 1-10 на первый металлический лист для формирования композиционного материала типа "металл-полимер";
(iii) при необходимости на полимерную смесь накладывают второй металлический лист, нагретый при необходимости до температуры плавления полимера, для формирования композиционного материала типа "металл-полимер-металл";
(iv) нагревают композиционный материал до плавления полимерной смеси, контактирующей с металлом, с целью достижения полного сцепления.
24. "Сэндвич"-конструкция, содержащая между двух металлических листов пленку полимерной смеси по любому из пп. 1-21.
25. Оболочка, содержащая металлический лист, покрытый полимерной смесью по любому из пп. 1-21.